(57)【特許請求の範囲】
【請求項１】
回路基板にチップ部品をフリップチップ実装するための接着剤組成物であって、脂環式エポキシ化合物と脂環式酸無水物系硬化剤とアクリル樹脂とを含有し、
脂環式酸無水物系硬化剤が、メチルヘキサヒドロフタル酸無水物であり、
脂環式酸無水物系硬化剤の含有量が、脂環式エポキシ化合物１００質量部に対し８０〜１２０質量部であり、該アクリル樹脂の含有量が、脂環式エポキシ化合物と脂環式酸無水物系硬化剤とアクリル樹脂との合計１００質量部中に５〜５０質量部であり、
該アクリル樹脂が、アルキル（メタ）アクリレートと、アルキル（メタ）アクリレート１００質量部に対し２〜１００質量部のグリシジルメタクリレートとを共重合させた吸水率１．２％以下の樹脂であることを特徴とする接着剤組成物。
【請求項２】
回路基板にチップ部品をフリップチップ実装するための接着剤組成物であって、脂環式エポキシ化合物と脂環式酸無水物系硬化剤とアクリル樹脂とを含有し、
脂環式エポキシ化合物が、グリシジルヘキサヒドロビスフェノールＡ又は３，４−エポキシシクロヘキセニルメチル−３′，４′−エポキシシクロヘキセンカルボキシレートであり、
脂環式酸無水物系硬化剤の含有量が、脂環式エポキシ化合物１００質量部に対し８０〜１２０質量部であり、該アクリル樹脂の含有量が、脂環式エポキシ化合物と脂環式酸無水物系硬化剤とアクリル樹脂との合計１００質量部中に５〜５０質量部であり、
該アクリル樹脂が、アルキル（メタ）アクリレートと、アルキル（メタ）アクリレート１００質量部に対し２〜１００質量部のグリシジルメタクリレートとを共重合させた吸水率１．２％以下の樹脂であることを特徴とする接着剤組成物。
【請求項３】
該アクリル樹脂の重量平均分子量が５０００〜２０００００であり且つガラス転移温度が５０℃以下である請求項1又は２記載の接着剤組成物。
【請求項４】
脂環式エポキシ化合物が、グリシジルヘキサヒドロビスフェノールＡ又は３，４−エポキシシクロヘキセニルメチル−３′，４′−エポキシシクロヘキセンカルボキシレートである請求項１又は３記載の接着剤組成物。
【請求項５】
該アルキル（メタ）アクリレートが、エチルアクリレート、ブチルアクリレート又は２−エチルヘキシルアクリレートである請求項１〜４のいずれかに記載の接着剤組成物。
【請求項６】
脂環式エポキシ化合物と脂環式酸無水物系硬化剤とアクリル樹脂との合計１００質量部に対し、０．０１〜１０質量部の熱酸化防止剤と、０．０１〜１０質量部の金属不活性剤と、０．０１〜１０質量部の紫外線吸収剤とを含有する請求項１〜５のいずれかに記載の接着剤組成物。
【請求項７】
更に硬化促進剤として２−メチル−４−エチルイミダゾールを、脂環式エポキシ化合物と脂環式酸無水物系硬化剤とアクリル樹脂との合計１００質量部に対し、０．０１〜１０質量部含有する請求項１〜６のいずれかに記載の接着剤組成物。
【請求項８】
回路基板にチップ部品が請求項１〜７のいずれかに記載の接着剤組成物を用いてフリップチップ実装された接続構造体。
【請求項９】
チップ部品が、ＬＥＤ素子である請求項８記載の接続構造体。
【発明の詳細な説明】
【技術分野】
【０００１】
本発明は、回路基板にＬＥＤ素子等のチップ部品をフリップチップ実装するための接着剤組成物に関する。
【背景技術】
【０００２】
発光ダイオード（ＬＥＤ）の光取り出し効率を向上させるために、ＬＥＤチップを基板にフリップチップ実装することが行われている（特許文献１）。この特許文献では、基板にＬＥＤチップを実装する方法の一つとして、導電ペーストが選択的に塗布された配線パターンを有する基板の当該配線パターン側表面に、エポキシ樹脂等の絶縁性樹脂からなるアンダーフィル樹脂を予め塗布しておき、続いてその上からＬＥＤチップをそのバンプ面が基板の配線パターンに対向するように載置し、熱圧着している。この場合、アンダーフィル樹脂は、ＬＥＤチップの正負電極間の絶縁を確保すると共に、ＬＥＤチップを基板に固定する役割を果たしている。
【０００３】
ところで、ＬＥＤチップを基板にフリップチップ実装する際に用いられるアンダーフィル樹脂であるエポキシ樹脂接着組成物には、硬化したときに無色透明であることが求められており、そのため、一般に、エポキシ成分として、着色の原因となる不飽和結合を持たず且つ速硬化性に優れた脂環式エポキシ化合物やグリシジル水添ビスフェノールＡ化合物を配合し、硬化剤として、硬化物に良好な透明性を付与でき且つ脂環式エポキシ化合物に対し優れた相溶性を示す脂環式酸無水物を配合している。更に、硬化物の弾性率を低下させて耐衝撃性を向上させ、しかも硬化物の耐熱・耐光変色防止性を低下させないという観点から、エポキシ樹脂接着組成物に、密着性が比較的高いという特性を有するアクリル樹脂を配合することが試みられている。
【先行技術文献】
【特許文献】
【０００４】
【特許文献１】特開平１１−１６８２３５号公報
【発明の概要】
【発明が解決しようとする課題】
【０００５】
しかしながら、アクリル樹脂を配合したエポキシ樹脂接着組成物を使用してＬＥＤチップを基板にフリップチップ実装しても、アクリル樹脂の種類により、接着力が低下したり、硬化物が白濁したり、硬化物が着色したり、あるいは実装品の基板に形成された配線が腐食したりするという問題があり、これらの問題を同時に解決したエポキシ樹脂接着組成物は未だ提案されていないというのが現状である。
【０００６】
本発明は、回路基板に、ＬＥＤチップなどの光半導体チップをはじめとするチップ部品をフリップチップ実装するための、脂環式エポキシ化合物と脂環式酸無水物とを含有する接着剤組成物にアクリル樹脂を配合した場合に、“接着力の低下”、“硬化物の白濁や着色”、及び“回路基板の配線の腐食”という問題を同時に解決することを目的とする。
【課題を解決するための手段】
【０００７】
本発明者らは、接着剤組成物を、透明性と耐変色性並びに速硬化性に優れている脂環式エポキシ化合物と脂環式酸無水物系硬化剤とに加えてアクリル樹脂とから構成し、しかも、それらの配合割合を特定し、更に、アクリル樹脂として特定割合のグリシジルメタクリレートとアルキル（メタ）アクリレートとを共重合させたものであって、吸水率が所定割合以下のものを使用することにより、上述の目的を達成できることを見出し、本発明を完成させるに至った。なお、本明細書において、「アルキル（メタ）アクリレート」とは、アルキルアクリレート又はアルキルメタクリレートを意味する。
【０００８】
即ち、本発明は、回路基板にチップ部品をフリップチップ実装するための接着剤組成物であって、脂環式エポキシ化合物と脂環式酸無水物系硬化剤とアクリル樹脂とを含有し、
脂環式酸無水物系硬化剤の含有量が、脂環式エポキシ化合物１００質量部に対し８０〜１２０質量部であり、該アクリル樹脂の含有量が、脂肪環式エポキシ化合物と脂環式酸無水物系硬化剤とアクリル樹脂との合計１００質量部中に５〜５０質量部であり、
該アクリル樹脂が、アルキル（メタ）アクリレートと、アルキル（メタ）アクリレート１００質量部に対し２〜１００質量部のグリシジルメタクリレートとを共重合させた吸水率１．２％以下の樹脂であることを特徴とする接着剤組成物を提供する。
【０００９】
また、本発明は、回路基板にチップ部品が、上述した異方性導電接着剤を用いてフリップチップ実装された接続構造体を提供する。
【発明の効果】
【００１０】
本発明の接着剤組成物は、特定割合の脂環式エポキシ化合物と脂環式酸無水物系硬化剤とアクリル樹脂とから構成され、しかもアクリル樹脂として、特定割合のグリシジルメタクリレートとアルキル（メタ）アクリレートとを重合させたものであって、吸水率が所定割合以下のものを使用する。このため、接着力の低下、硬化物の白濁や着色及び回路基板の配線の腐食という問題の発生を大きく抑制することができる。
【発明を実施するための形態】
【００１１】
本発明は、回路基板にチップ部品をフリップチップ実装するための接着剤組成物であり、組成的には脂環式エポキシ化合物と脂環式酸無水物系硬化剤とアクリル樹脂とを含有する接着剤組成物である。ここで、回路基板としては、ガラスエポキシ基板、ガラス基板、フレキシブル基板などが挙げられる、チップ部品としては、特に限定されないが、本発明の効果を最大限に生かすためには、光半導体チップ、特にＬＥＤチップが挙げられる。
【００１２】
本発明の接着剤組成物を構成する脂環式エポキシ化合物としては、分子内に２つ以上のエポキシ基を有するものが好ましく挙げられる。これらは液状であっても、固体状であってもよい。具体的には、グリシジルヘキサヒドロビスフェノールＡ、３，４−エポキシシクロヘキセニルメチル−３′，４′−エポキシシクロヘキセンカルボキシレート、１，３，５−トリス（２，３−エポキシプロピル）−１，３，５−トリアジン−２，４，６（１Ｈ，３Ｈ，５Ｈ）−トリオン等を挙げることができる。中でも、硬化物にＬＥＤ素子の実装等に適した光透過性を確保でき、速硬化性にも優れている点から、グリシジルヘキサヒドロビスフェノールＡ、３，４−エポキシシクロヘキセニルメチル−３′，４′−エポキシシクロヘキセンカルボキシレートを好ましく使用することができる。
【００１３】
本発明において、脂環式エポキシ化合物に加えて、本発明の効果を損なわない限り、他のエポキシ化合物を併用してもよい。例えば、ビスフェノールＡ、ビスフェノールＦ、ビスフェノールＳ、テトラメチルビスフェノールＡ、ジアリールビスフェノールＡ、ハイドロキノン、カテコール、レゾルシン、クレゾール、テトラブロモビスフェノールＡ、トリヒドロキシビフェニル、ベンゾフェノン、ビスレゾルシノール、ビスフェノールヘキサフルオロアセトン、テトラメチルビスフェノールＡ、テトラメチルビスフェノールＦ、トリス（ヒドロキシフェニル）メタン、ビキシレノール、フェノールノボラック、クレゾールノボラックなどの多価フェノールとエピクロルヒドリンとを反応させて得られるグリシジルエーテル、またはグリセリン、ネオペンチルグリコール、エチレングリコール、プロピレングリコール、チレングリコール、ヘキシレングリコール、ポリエチレングリコール、ポリプロピレングリコールなどの脂肪族多価アルコールとエピクロルヒドリンとを反応させて得られるポリグリシジルエーテル；  ｐ−オキシ安息香酸、β−オキシナフトエ酸のようなヒドロキシカルボン酸とエピクロルヒドリンとを反応させて得られるグリシジルエーテルエステル、あるいはフタル酸、メチルフタル酸、イソフタル酸、テレフタル酸、テトラハイドロフタル酸、エンドメチレンテトラハイドロフタル酸、エンドメチレンヘキサハイドロフタル酸、トリメリット酸、重合脂肪酸のようなポリカルボン酸から得られるポリグリシジルエステル；  アミノフェノール、アミノアルキルフェノールから得られるグリシジルアミノグリシジルエーテル；  アミノ安息香酸から得られるグリシジルアミノグリシジルエステル；  アニリン、トルイジン、トリブロムアニリン、キシリレンジアミン、ジアミノシクロヘキサン、  ビスアミノメチルシクロヘキサン、４，４’−ジアミノジフェニルメタン、４，４’−ジアミノジフェニルスルホンなどから得られるグリシジルアミン；  エポキシ化ポリオレフィン等の公知のエポキシ樹脂類が挙げられる。
【００１４】
脂環式酸無水物系硬化剤としては、具体的には、メチルヘキサヒドロフタル酸無水物、２，４−ジエチル−１，５−ペンタン二酸無水物等を挙げることができる。中でも、硬化物のＬＥＤ素子の実装等に適した光透過性を確保でき、脂環式エポキシ化合物に対して良好な相溶性を示すメチルヘキサヒドロフタル酸無水物を好ましく使用することができる。
【００１５】
本発明の接着剤組成物中の脂環式エポキシ化合物と脂環式酸無水物系硬化剤のそれぞれの使用量は、脂環式酸無水物系硬化剤が少なすぎると接着力が低下し、多すぎると耐腐食性が低下する傾向があるので、脂環式エポキシ化合物１００質量部に対し脂環式酸無水物系硬化剤を好ましくは８０〜１２０質量部、より好ましくは９０〜１１０質量部の割合で使用する。
【００１６】
本発明の接着剤組成物は、硬化物の弾性率を低下させ、耐衝撃性を向上させる等の目的でアクリル樹脂を含有する。このアクリル樹脂は、アルキル（メタ）アクリレート１００質量部に対し、グリシジルメタアクリレートを２〜１００質量部、好ましくは５〜７０質量部を共重合させた樹脂である。ここで、好ましいアルキル（メタ）アクリレートとしては、エチルアクリレート、ブチルアクリレート、２−エチルアクリレート等を挙げることができる。
【００１７】
また、アクリル樹脂は、その吸水率が１．２％以下、好ましくは１．０％以下のものである。これは、吸水率が１．２％を超えると金属製の電極を腐食する危険性が増大するからである。ここで、吸水率は、ＪＩＳ  Ｋ７２０９に準拠して求められたものであり、具体的には、１．０ｍｍ厚のアクリル樹脂シートを１ｃｍ幅で１ｃｍ長さにカットして試料とし、得られた試料を８０℃の真空オーブンで２０時間乾燥させ、重量（Ｗ０）を測定する。その後、８５℃、８５％ＲＨの環境下に２４時間放置し、重量（Ｗ１）を測定し、以下の式に従って吸水率を算出する。
【００１８】
【数１】
0006048524.tif 000002
【００１９】
また、アクリル樹脂の重量平均分子量は、それが小さすぎると接着力が低下し、大きすぎると脂環式エポキシ化合物と混和し難くなるので、好ましくは５０００〜２０００００、より好ましくは１００００〜１０００００である。加えて、アクリル樹脂のガラス転移温度は、その温度が高すぎると接着力が低下するので、好ましくは５０℃以下、より好ましくは２０℃以下である。
【００２０】
このようなアクリル樹脂の使用量は、少なすぎると接着力が低下し、多すぎると光学特性が低下する傾向があるので、脂環式エポキシ化合物と脂環式酸無水物系硬化剤とアクリル樹脂の合計１００質量部中に、好ましくは５〜５０質量部、より好ましくは１０〜４０質量部の割合で使用する。
【００２１】
本発明の接着剤組成物には、更に、必要に応じて硬化促進剤としてイミダゾール化合物を配合することができる。イミダゾール化合物の具体例としては２−メチル−４−エチルイミダゾールを挙げることができる。このようなイミダゾール化合物の使用量は、少なすぎると硬化が不十分となり、多すぎると光学特性が低下するので、脂環式エポキシ化合物と脂環式酸無水物系硬化剤とアクリル樹脂の合計１００質量部に対し、好ましくは０．０１〜１０質量部、より好ましくは０．１〜５質量部である。
【００２２】
また、本発明の接着剤組成物には、耐熱性及び耐熱光性の向上を目的として、ＩＲＧＡＮＯＸ  １０１０（チバ・スペシャリティー・ケミカルズ（株））等の熱酸化防止剤、ＩＲＧＡＮＯＸ  ＭＤ  １０２４（チバ・スペシャリティー・ケミカルズ（株））等の金属不活性剤、Ｃｈｉｍａｓｏｒｂ  ８１（チバ・スペシャリティー・ケミカルズ（株））等の紫外線防止剤を同時に含有させることが好ましい。これらの含有量は、脂環式エポキシ化合物と脂環式酸無水物系硬化剤とアクリル樹脂の合計１００質量部に対し、熱酸化防止剤を好ましくは０．０１〜１０質量部、より好ましくは０．１〜５質量部、金属不活性剤を好ましくは０．０１〜１０質量部、より好ましくは０．１〜５質量部、紫外線吸収剤を好ましくは０．０１〜１０質量部、より好ましくは０．１〜５質量部である。
【００２３】
本発明の接着剤組成物には、必要に応じ、従来の接着剤組成物でも用いられている種々の添加剤を配合することができる。例えば、シランカップリング剤、フィラー等を配合することができる。
【００２４】
本発明の接着剤組成物は、常法に従って脂環式エポキシ化合物と、脂環式酸無水物系硬化剤と、アクリル樹脂と、必要に応じて他の添加剤とを均一に混合することにより製造することができる。その際、常法に従ってペースト形態、フィルム形態、高粘性液体形態等の形態に加工することができる。また、この接着剤組成物は、熱硬化型であり、通常１５０〜２５０℃に加熱することにより硬化させることができる。
【００２５】
本発明の接着剤組成物は、回路基板に光半導体チップ、特にＬＥＤチップ等のチップ部品をフリップチップ実装するために使用するものである。従って、本発明の接着剤組成物を使用して回路基板に光半導体チップ、特にＬＥＤチップ等のチップ部品をフリップチップ実装した接続構造体は、接着力の低下、硬化物の白濁や着色及び回路基板の配線の腐食という問題の発生が大きく抑制されたものとなる。
【実施例】
【００２６】
以下、本発明を実施例により具体的に説明する。
【００２７】
参考例１（アクリル樹脂Ａの製造）
攪拌機、冷却管を備えた四つ口フラスコに、エチルアクリレート（ＥＡ）５０ｇ、ブチルアクリレート（ＢＡ）５０ｇ、グリシジルメタクリレート（ＧＭＡ）１０ｇ、アゾビスブチロニトリル０．２ｇ、酢酸エチル３００ｇ、及びアセトン５ｇを仕込み、撹拌しながら７０℃で８時間重合反応させた。沈殿した粒子を濾取し、エタノールで洗浄し乾燥することによりアクリル樹脂Ａを得た。得られたアクリル樹脂Ａ（EA50:BA50:GMA10）の重量平均分子量は８００００であり、ガラス転移温度は−５６℃であった。また、吸水率は１．０％であった。
【００２８】
参考例２（アクリル樹脂Ｂの製造）
攪拌機、冷却管を備えた四つ口フラスコに、ブチルアクリレート（ＢＡ）７０ｇ、グリシジルメタクリレート（ＧＭＡ）３０ｇ、アゾビスブチロニトリル０．２ｇ、酢酸エチル３００ｇ、及びアセトン５ｇを仕込み、撹拌しながら７０℃で８時間重合反応させた。沈殿した粒子を濾取し、エタノールで洗浄し乾燥することによりアクリル樹脂Ｂを得た。得られたアクリル樹脂Ｂ(BA70:GMA30)の重量平均分子量は１１００００であり、ガラス転移温度は−３４℃であった。また、吸水率は０．５％であった。
【００２９】
参考例３（アクリル樹脂Ｃの製造）
攪拌機、冷却管を備えた四つ口フラスコに、２−エチルヘキシルアクリレート（２−ＥＨＡ）７０ｇ、グリシジルメタクリレート（ＧＭＡ）３０ｇ、アゾビスブチロニトリル０．２ｇ、酢酸エチル３００ｇ、及びアセトン５ｇを仕込み、撹拌しながら７０℃で８時間重合反応させた。沈殿した粒子を濾取し、エタノールで洗浄し乾燥することによりアクリル樹脂Ｃを得た。得られたアクリル樹脂Ｃ(2-EHA70:GMA30)の重量平均分子量は１１００００であり、ガラス転移温度は−３３℃であった。また、吸水率は０．５％であった。
【００３０】
参考例４（アクリル樹脂Ｄの製造）
攪拌機、冷却管を備えた四つ口フラスコに、ブチルアクリレート（ＢＡ）３０ｇ、ブチルメタクリレート（ＢＭＡ）５０ｇ、グリシジルメタクリレート（ＧＭＡ）２０ｇ、アゾビスブチロニトリル０．２ｇ、酢酸エチル３００ｇ、及びアセトン５ｇを仕込み、撹拌しながら７０℃で８時間重合反応させた。沈殿した粒子を濾取し、エタノールで洗浄し乾燥することによりアクリル樹脂Ｄを得た。得られたアクリル樹脂Ｄ（BA30:BMA50:GMA20）の重量平均分子量は８００００であり、ガラス転移温度は−４．２℃であった。また、吸水率は０．５％であった。
【００３１】
参考例５（アクリル樹脂ａの製造）
攪拌機、冷却管を備えた四つ口フラスコに、エチルアクリレート（ＥＡ）１００ｇ、アクリル酸１０ｇ、アゾビスブチロニトリル０．２ｇ、酢酸エチル３００ｇ、及びアセトン５ｇを仕込み、撹拌しながら７０℃で８時間重合反応させた。沈殿した粒子を濾取し、エタノールで洗浄し乾燥することによりアクリル樹脂ａを得た。得られたアクリル樹脂ａ(EA100:Aac10)の重量平均分子量は９５０００であり、ガラス転移温度は−３３℃であった。また、吸水率は１．５％であった。
【００３２】
参考例６（アクリル樹脂ｂの製造）
攪拌機、冷却管を備えた四つ口フラスコに、メチルアクリレート（ＭＡ）７０ｇ、グリシジルメタクリレート（ＧＭＡ）３０ｇ、アゾビスブチロニトリル０．２ｇ、酢酸エチル３００ｇ、及びアセトン５ｇを仕込み、撹拌しながら７０℃で８時間重合反応させた。沈殿した粒子を濾取し、エタノールで洗浄し乾燥することによりアクリル樹脂ｂを得た。得られたアクリル樹脂ｂ(MA70:GMA30)の重量平均分子量は１１００００であり、ガラス転移温度は１７℃であった。また、吸水率は１．７％であった。
【００３３】
参考例７（アクリル樹脂ｃの製造）
攪拌機、冷却管を備えた四つ口フラスコに、エチルアクリレート７０ｇ、グリシジルメタクリレート（ＧＭＡ）３０ｇ、アゾビスブチロニトリル０．２ｇ、酢酸エチル３００ｇ、及びアセトン５ｇを仕込み、撹拌しながら７０℃で８時間重合反応させた。沈殿した粒子を濾取し、エタノールで洗浄し乾燥することによりアクリル樹脂ｃを得た。得られたアクリル樹脂ｃ(EA70:GMA30)の重量平均分子量は１０００００であり、ガラス転移温度は−６℃であった。また、吸水率は１．５％であった。
【００３４】
参考例８（アクリル樹脂ｄの製造）
攪拌機、冷却管を備えた四つ口フラスコに、エチルアクリレート（ＥＡ）７０ｇ、グリシジルメタクリレート（ＧＭＡ）２５ｇ、ヒドロキシエチルメタクリレレート５ｇ、アゾビスブチロニトリル０．２ｇ、酢酸エチル３００ｇ、及びアセトン５ｇを仕込み、撹拌しながら７０℃で８時間重合反応させた。沈殿した粒子を濾取し、エタノールで洗浄し乾燥することによりアクリル樹脂ｄを得た。得られたアクリル樹脂ｄ(EA70:GMA25:HEMA5)の重量平均分子量は１２００００であり、ガラス転移温度は−５℃であった。また、吸水率は１．５％であった。
【００３５】
実施例１〜４、比較例１〜８
表１に示す配合の成分を遊星型撹拌器で均一に混合することにより接着剤組成物を調製した。
【００３６】
評価試験
実施例１〜４及び比較例１〜８で得られたペースト状の接着剤組成物について、以下に説明する様に、接着力、光学特性（フィルム外観、色差）、耐腐食性を評価した。
【００３７】
＜接着力試験＞
Ｃｕ配線部分にＡｕフラッシュメッキが施されたガラスエポキシ回路基板に、ペースト状の接着剤組成物を２５μｍ厚となるように塗布し、その上に１．５ｍｍ角のＩＣチップを載置し、フリップチップボンダーを使用し２００℃で６０秒間加熱することにより熱圧着して接続構造体を得た。得られた直後（初期）、リフロー後（２６０℃）、１５０℃で１００時間放置後の接続構造体のＩＣチップについて、ダイシェアーテスター（ＲＴＲ−１１００、レスカ社）を用いて接着強度（Ｎ／Ｃｈｉｐ）を測定した。得られた結果を表１に示す。本接着力試験の条件を前提にした場合には、実用上、接着力は５Ｎ／ｃｈｉｐ以上であることが望ましい。
【００３８】
＜光学特性試験＞
接着剤組成物を熱プレス機で加熱加圧して硬化させ、７５μｍ厚のフィルムを作成し、試料とした。得られた試料のフィルム外観を目視観察した。その後、ピーク温度２６０℃の鉛フリーハンダ対応リフロー炉を通し、ＪＩＳ  Ｋ７１０５に従って色差（ΔＥ＊ａｂ）を求めた。その後、熱エージング試験（１５０℃オーブン中に３００時間投入）及び光エージング試験（３０Ｗ／ｍ２、３８０ｎｍピーク波長光源、６０℃、１００時間（フェードメーター、スガ試験器（株）））を行い、試験前後の色差（ΔＥ＊ａｂ）を求めた。
得られた結果を表１に示す。
【００３９】
＜耐腐食性試験＞
銅パターンにＡｇメッキが施されたＡｇメッキ配線を有する２ｃｍ四方のガラスエポキシ基板の表面に、０．０５ｇの接着剤組成物を塗布し、１５０℃のオーブンに１時間投入し、接着剤組成物を硬化させた。配線の端部の配線パッドに無鉛ハンダで配線を接続した。これを、８５℃、８５％ＲＨの恒温恒湿チャンバーに投入し、５０時間、電極間に２０Ｖを印加し、その後、Ａｇメッキ部分を目視観察し、以下の評価基準に従って接着剤組成物の耐腐食性を評価した。得られた結果を表１に示す。
【００４０】
耐腐食性評価基準
Ａ：  Ａｇメッキ配線の外観に変化が認められない場合
Ｂ：  Ａｇメッキ配線の外観に茶変色が認められる場合
Ｃ：  Ａｇメッキ配線にＡｇマイグレーションが発生した場合
【００４１】
【表１】
0006048524.tif 000003
【００４２】
表１からわかるように、実施例１〜４の接着剤組成物は、脂環式エポキシ化合物１００質量部に対し８１．２質量部の脂環式酸無水物系硬化剤と、脂肪環式エポキシ化合物と脂環式酸無水物系硬化剤との合計１００質量部に対し３０〜４０質量部のアクリル樹脂を含有し、そのアクリル樹脂が、グリシジルメタクリレートと、グリシジルメタクリレート１００質量部に対し２３０〜１０００質量部のアルキルアクリレートとを共重合させた吸水率０．５％以下のものであるので、接着力、光学特性、耐腐食性のいずれも良好な結果を示した。
【００４３】
それに対し、比較例１の接着剤組成物の場合、アクリル樹脂が脂環式エポキシ化合物に溶解しないので、フィルム外観に白濁が生じた。
【００４４】
比較例２の接着剤組成物の場合、ＳＥＢＳゴムが脂環式エポキシ化合物に溶解しないので、フィルム外観に白濁が生じた。
【００４５】
比較例３の接着剤組成物の場合、ＳＩＳゴムが脂環式エポキシ化合物に溶解しないので、フィルム外観に白濁が生じた。
【００４６】
比較例４の接着剤組成物の場合、その硬化物が固く脆いため、接着強度が低くかった。
【００４７】
比較例５の接着剤組成物の場合、アクリル樹脂の吸水率が高いため、Ａｇメッキ配線に著しい腐食が生じた。
【００４８】
比較例６の接着剤組成物の場合、アクリル樹脂が多くのグリシジル基を含有し、吸水率が高いため、Ａｇメッキ配線に著しい腐食が生じた。
【００４９】
比較例７の接着剤組成物の場合、アクリル樹脂が多くのＯＨ基を含有し、吸水率が高いため、Ａｇメッキ配線に著しい腐食が生じた。
【００５０】
比較例８の接着剤組成物の場合、エポキシ化合物の含有量が多いため、エポキシ化合物の一部が未硬化のままとなり、接着強度が低くなった。
【産業上の利用可能性】
【００５１】
本発明の接着剤組成物は、特定割合の脂環式エポキシ化合物と脂環式酸無水物系硬化剤とアクリル樹脂とから構成され、しかもアクリル樹脂として、特定割合のグリシジルメタクリレートとアルキルアクリレートとを重合させたものであって、吸水率が所定割合以下のものを使用する。このため、接着力の低下、硬化物の白濁や着色及び回路基板の配線の腐食という問題の発生を大きく抑制することができる。よって、ＬＥＤチップなどの光半導体チップを回路基板にフリップチップ実装する際に有用である。